(57)【要約】【課題】ＳｉＣを用いた半導体装置を効率よく製造するための半導体基板の製造方法を提供する。【解決手段】第１の裏面Ｂ１を有する第１の炭化珪素基板１１と、第２の裏面Ｂ２を有する第２の炭化珪素基板１２とが準備される。第１および第２の裏面Ｂ１、Ｂ２の各々が一の方向に露出するように第１および第２の炭化珪素基板１１、１２が配置される。炭化珪素からなり、かつ第１および第２の裏面Ｂ１、Ｂ２を互いにつなぐ成長層３０が溶液成長法によって形成される。【選択図】図６
2011088809.tif 000002
【特許請求の範囲】
【請求項１】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とを準備する工程と、
前記第１および第２の裏面の各々が一の方向に露出するように前記第１および第２の炭化珪素基板を配置する工程と、
炭化珪素からなり、かつ前記第１および第２の裏面を互いにつなぐ成長層を溶液成長法によって形成する工程とを備えた、半導体基板の製造方法。
【請求項２】
前記成長層を形成する工程は、
前記第１および第２の裏面の各々を溶液に接触させる工程と、
前記第１および第２の裏面の各々の上で前記溶液を原料として前記成長層を成長させる工程とを含む、請求項１に記載の半導体基板の製造方法。
【請求項３】
前記溶液はＳｉ元素およびＣ元素を含有する、請求項２に記載の半導体基板の製造方法。
【請求項４】
前記成長層を形成する工程は、
固体Ｓｉ部および固体Ｃ部を準備する工程と、
前記固体Ｓｉ部を融解させることにより液体Ｓｉ部を生成する工程と、
前記液体Ｓｉ部を前記固体Ｃ部と接触させることにより、前記固体Ｃ部から前記液体Ｓｉ部にＣを溶解させることで、前記溶液を生成する工程とを含む、請求項２または３に記載の半導体基板の製造方法。
【請求項５】
固体Ｓｉ部および固体Ｃ部を準備する工程は、
前記固体Ｃ部としての坩堝を準備する工程と、
前記坩堝内に前記固体Ｓｉ部を収める工程とを含む、請求項４に記載の半導体基板の製造方法。
【請求項６】
前記坩堝はグラファイトからなる、請求項５に記載の半導体基板の製造方法。
【請求項７】
前記溶液の温度は、Ｓｉの融点以上、かつ２３００℃以下である、請求項２〜６のいずれかに記載の半導体基板の製造方法。
【請求項８】
前記成長層を成長させる工程は、前記第１および第２の炭化珪素基板を１８００℃以上２２００℃以下に保持しながら行なわれる、請求項２〜７のいずれかに記載の半導体基板の製造方法。
【請求項９】
前記溶液は、窒素、リン、およびアルミニウムの少なくともいずれかを含む、請求項２〜８のいずれかに記載の半導体基板の製造方法。
【請求項１０】
前記成長層は単結晶構造を有する、請求項１〜９のいずれかに記載の半導体基板の製造方法。
【請求項１１】
前記第１の裏面の結晶面に対して前記第１の裏面上の前記成長層の結晶面の傾きは１０°以内であり、
前記第２の裏面の結晶面に対して前記第２の裏面上の前記成長層の結晶面の傾きは１０°以内である、請求項１０に記載の半導体基板の製造方法。
【請求項１２】
前記第１および第２の炭化珪素基板の各々の不純物濃度と、前記成長層の不純物濃度とは互いに異なる、請求項１〜１１のいずれかに記載の半導体基板の製造方法。
【請求項１３】
前記第１および第２の炭化珪素基板の各々の不純物濃度よりも、前記成長層の不純物濃度の方が高い、請求項１〜１１のいずれかに記載の半導体基板の製造方法。
【請求項１４】
前記配置する工程は、前記第１および第２の炭化珪素基板の間の最短間隔が５ｍｍ以下となるように行なわれる、請求項１〜１３のいずれかに記載の半導体基板の製造方法。
【請求項１５】
前記第１の炭化珪素基板の{０００１}面に対する前記第１の表面のオフ角は５０°以上６５°以下であり、かつ前記第２の炭化珪素基板の{０００１}面に対する前記第２の表面のオフ角は５０°以上６５°以下である、請求項１〜１４のいずれかに記載の半導体基板の製造方法。
【請求項１６】
前記第１の表面のオフ方位と前記第１の炭化珪素基板の＜１−１００＞方向とのなす角は５°以下であり、かつ前記第２の表面のオフ方位と前記第２の炭化珪素基板の＜１−１００＞方向とのなす角は５°以下である、請求項１５に記載の半導体基板の製造方法。
【請求項１７】
前記第１の炭化珪素基板の＜１−１００＞方向における{０３−３８}面に対する前記第１の表面のオフ角は−３°以上５°以下であり、前記第２の炭化珪素基板の＜１−１００＞方向における{０３−３８}面に対する前記第２の表面のオフ角は−３°以上５°以下である、請求項１６に記載の半導体基板の製造方法。
【請求項１８】
前記第１の表面のオフ方位と前記第１の炭化珪素基板の＜１１−２０＞方向とのなす角は５°以下であり、かつ前記第２の表面のオフ方位と前記第２の炭化珪素基板の＜１１−２０＞方向とのなす角は５°以下である、請求項１５に記載の半導体基板の製造方法。
【発明の詳細な説明】
【技術分野】
【０００１】
本発明は半導体基板の製造方法に関し、特に、単結晶構造を有する炭化珪素（ＳｉＣ）からなる部分を含む半導体基板の製造方法に関するものである。
【背景技術】
【０００２】
近年、半導体装置の製造に用いられる半導体基板としてＳｉＣ単結晶の利用が進められつつある。ＳｉＣは、より一般的に用いられているＳｉ（シリコン）に比べて大きなバンドギャップを有する。そのためＳｉＣを用いた半導体装置は、耐圧が高く、オン抵抗が低く、また高温環境下での特性の低下が小さい、といった利点を有する。
【０００３】
ＳｉＣ単結晶の形成方法として、たとえば、特許第４２２５２９６号公報（特許文献１）または特開２０００−２６４７９０号公報（特許文献２）によれば溶液成長法が開示されており、また米国特許第７３１４５２０号明細書（特許文献３）によれば昇華法が開示されている。
【０００４】
ＳｉＣ単結晶基板を用いて半導体装置を効率的に製造するためには、ある程度以上の基板の大きさが求められる。米国特許第７３１４５２０号明細書によれば、７６ｍｍ（３インチ）以上のＳｉＣ基板を製造することができるとされている。
【先行技術文献】
【特許文献】
【０００５】
【特許文献１】特許第４２２５２９６号公報
【特許文献２】特開２０００−２６４７９０号公報
【特許文献３】米国特許第７３１４５２０号明細書
【発明の概要】
【発明が解決しようとする課題】
【０００６】
ＳｉＣ基板の大きさは工業的には１００ｍｍ（４インチ）程度にとどまっており、このため大型の基板を用いて半導体装置を効率よく製造することができないという問題がある。特に六方晶系のＳｉＣにおいて、（０００１）面以外の面の特性が利用される場合、上記の問題が特に深刻となる。このことについて、以下に説明する。
【０００７】
欠陥の少ないＳｉＣ基板は、通常、積層欠陥の生じにくい（０００１）面成長で得られたＳｉＣインゴットから切り出されることで製造される。このため（０００１）面以外の面方位を有するＳｉＣ基板は、成長面に対して非平行に切り出されることになる。このため基板の大きさを十分確保することが困難であったり、インゴットの多くの部分が有効に利用できなかったりする。このため、ＳｉＣの（０００１）面以外の面を利用した半導体装置は、効率よく製造することが特に困難である。
【０００８】
本発明は、上記の問題点に鑑みてなされたものであり、その目的は、ＳｉＣを用いた半導体装置を効率よく製造するための半導体基板の製造方法を提供することである。
【課題を解決するための手段】
【０００９】
本発明の半導体基板の製造方法は、以下の工程を有する。
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。炭化珪素からなり、かつ第１および第２の裏面を互いにつなぐ成長層が溶液成長法によって形成される。
【００１０】
本製造方法によれば、第１および第２の炭化珪素基板が成長層を介して１つの半導体基板として一体化される。この半導体基板は、半導体装置が形成される基板面として、第１および第２の炭化珪素基板のそれぞれが有する第１および第２の表面の両方を含む。すなわちこの半導体基板は、第１および第２の炭化珪素基板のいずれかが単体で用いられる場合に比して、より大きな基板面を有する。よってこの半導体基板を用いることで、炭化珪素を用いた半導体装置を効率よく製造することができる。
【００１１】
また成長層が第１および第２の炭化珪素基板と同様に炭化珪素からなるので、第１および第２の炭化珪素基板と成長層との間で諸物性が近くなる。よってこの諸物性の相違に起因した半導体基板の反りや割れを抑制することができる。
【００１２】
なお上記の製造方法の説明において第１および第２の炭化珪素基板について言及しているが、このことは、第１および第２の炭化珪素基板に加えてさらに１つ以上の炭化珪素基板が用いられる形態を除外するものではない。
【００１３】
好ましくは、成長層を形成する工程は、以下の工程を有する。
第１および第２の裏面の各々が溶液に接触させられる。第１および第２の裏面の各々の上で溶液を原料として成長層が成長させられる。
【００１４】
好ましくは、溶液はＳｉ元素およびＣ元素を含有する。これにより、溶液から、炭化珪素からなる成長層を成長させることができる。
【００１５】
好ましくは、成長層を形成する工程は、以下の工程を有する。
固体Ｓｉ部および固体Ｃ部が準備される。固体Ｓｉ部を融解させることにより液体Ｓｉ部が生成される。液体Ｓｉ部を固体Ｃ部と接触させることにより、固体Ｃ部から液体Ｓｉ部にＣを溶解させることで、溶液が生成される。
【００１６】
これにより、得ることが困難な炭化珪素またはＣの液相ではなく、より容易に得られるＳｉの液相を利用して、溶液を生成することができる。
【００１７】
好ましくは、固体Ｓｉ部および固体Ｃ部を準備する工程は、以下の工程を有する。
固体Ｃ部としての坩堝が準備される。坩堝内に固体Ｓｉ部が収められる。
【００１８】
好ましくは、坩堝はグラファイトからなる。
好ましくは、溶液の温度は、Ｓｉの融点以上、かつ２３００℃以下である。これにより第１および第２の炭化珪素基板の結晶性へのダメージを抑制することができる。
【００１９】
好ましくは、成長層を成長させる工程は、第１および第２の炭化珪素基板を１８００℃以上２２００℃以下に保持しながら行なわれる。これにより成長層の結晶性を高くすることができる。
【００２０】
好ましくは、溶液は、窒素、リン、およびアルミニウムの少なくともいずれかを含む。これにより導電型不純物が添加された成長層を得ることができる。
【００２１】
好ましくは、成長層は単結晶構造を有する。これにより、成長層の諸物性を、同じく単結晶構造を有する第１および第２の炭化珪素基板の各々の諸物性に近づけることができる。
【００２２】
好ましくは、第１の裏面の結晶面に対して第１の裏面上の成長層の結晶面の傾きは１０°以内である。また第２の裏面の結晶面に対して第２の裏面上の成長層の結晶面の傾きは１０°以内である。これにより成長層の異方性を、第１および第２の炭化珪素基板の各々の異方性に近づけることができる。
【００２３】
好ましくは、第１および第２の炭化珪素基板の各々の不純物濃度と、成長層の不純物濃度とは互いに異なる。これにより不純物濃度の異なる２層構造を有する半導体基板を得ることができる。
【００２４】
好ましくは、第１および第２の炭化珪素基板の各々の不純物濃度よりも、成長層の不純物濃度の方が高い。これにより第１および第２の炭化珪素基板の各々の抵抗率に比して、成長層の抵抗率を小さくすることができる。
【００２５】
好ましくは、第１および第２の炭化珪素基板を配置する工程は、第１および第２の炭化珪素基板の間の最短間隔が５ｍｍ以下となるように行なわれる。これにより、より確実に、第１および第２の裏面をつなぐように成長層を形成することができる。
【００２６】
好ましくは、第１の炭化珪素基板の{０００１}面に対する第１の表面のオフ角は５０°以上６５°以下である。また第２の炭化珪素基板の{０００１}面に対する第２の表面のオフ角は５０°以上６５°以下である。これにより、第１および第２の表面が｛０００１｝面である場合に比して、第１および第２の表面におけるチャネル移動度を高めることができる。
【００２７】
好ましくは、第１の表面のオフ方位と第１の炭化珪素基板の＜１−１００＞方向とのなす角は５°以下である。また第２の表面のオフ方位と第２の炭化珪素基板の＜１−１００＞方向とのなす角は５°以下である。これにより、第１および第２の表面が｛０００１｝面である場合に比して、第１および第２の表面におけるチャネル移動度を高めることができる。
【００２８】
好ましくは、第１の炭化珪素基板の＜１−１００＞方向における{０３−３８}面に対する第１の表面のオフ角は−３°以上５°以下である。また第２の炭化珪素基板の＜１−１００＞方向における{０３−３８}面に対する第２の表面のオフ角は−３°以上５°以下である。これにより、第１および第２の表面が｛０００１｝面である場合に比して、第１および第２の表面におけるチャネル移動度を高めることができる。
【００２９】
好ましくは、第１の表面のオフ方位と第１の炭化珪素基板の＜１１−２０＞方向とのなす角は５°以下である。また第２の表面のオフ方位と第２の炭化珪素基板の＜１１−２０＞方向とのなす角は５°以下である。これにより、第１および第２の表面が｛０００１｝面である場合に比して、第１および第２の表面におけるチャネル移動度を高めることができる。
【発明の効果】
【００３０】
以上の説明から明らかなように、本発明の半導体基板の製造方法によれば、炭化珪素を用いた半導体装置を効率よく製造するための半導体基板の製造方法を提供することができる。
【図面の簡単な説明】
【００３１】
【図１】本発明の実施の形態１における半導体基板の構成を概略的に示す平面図である。
【図２】図１の線ＩＩ−ＩＩに沿う概略断面図である。
【図３】本発明の実施の形態１における半導体基板の製造方法の第１工程を概略的に示す断面図である。
【図４】本発明の実施の形態１における半導体基板の製造方法の第２工程を概略的に示す断面図である。
【図５】本発明の実施の形態１における半導体基板の製造方法の第３工程を概略的に示す断面図である。
【図６】本発明の実施の形態１における半導体基板の製造方法の第４工程を概略的に示す断面図である。
【図７】本発明の実施の形態２における半導体装置の構成を概略的に示す部分断面図である。
【図８】本発明の実施の形態２における半導体装置の製造方法の概略フロー図である。
【図９】本発明の実施の形態２における半導体装置の製造方法の第１工程を概略的に示す部分断面図である。
【図１０】本発明の実施の形態２における半導体装置の製造方法の第２工程を概略的に示す部分断面図である。
【図１１】本発明の実施の形態２における半導体装置の製造方法の第３工程を概略的に示す部分断面図である。
【図１２】本発明の実施の形態２における半導体装置の製造方法の第４工程を概略的に示す部分断面図である。
【発明を実施するための形態】
【００３２】
以下、図面に基づいて本発明の実施の形態を説明する。
（実施の形態１）
図１および図２を参照して、本発明の実施の形態１の半導体基板８０は、単結晶構造を有する複数のＳｉＣ基板１１〜１９（炭化珪素基板）と、ＳｉＣからなる成長層３０とを有する。成長層３０は、ＳｉＣ基板１１〜１９の裏面（図１に示される面と反対の面）を互いにつないでおり、これによりＳｉＣ基板１１〜１９は互いに固定されている。ＳｉＣ基板１１〜１９のそれぞれは同一平面上において露出した表面を有し、たとえばＳｉＣ基板１１および１２のそれぞれは、表面Ｆ１およびＦ２（図２）を有する。これにより半導体基板８０はＳｉＣ基板１１〜１９の各々に比して大きな表面を有する。よってＳｉＣ基板１１〜１９の各々を単独で用いる場合に比して、半導体基板８０を用いる場合、ＳｉＣを用いた半導体装置をより効率よく製造することができる。
【００３３】
次に本実施の半導体基板８０の製造方法について説明する。なお以下において説明を簡略化するためにＳｉＣ基板１１〜１９のうちＳｉＣ基板１１および１２に関してのみ言及する場合があるが、ＳｉＣ基板１３〜１９もＳｉＣ基板１１および１２と同様に扱われる。
【００３４】
図３を参照して、処理室（図示せず）内において、グラファイトからなる坩堝４１（固体Ｃ部）内に、固体ＳｉからなるＳｉ材料２１（固体Ｓｉ部）が収められる。また坩堝４１は原料加熱体８２に収められる。好ましくは、処理室内の雰囲気は不活性ガスとされる。
【００３５】
なお原料加熱体８２としては、対象物を加熱することができるものであれば用いることができ、たとえば、グラファイトヒータを用いるような抵抗加熱方式のもの、または誘導加熱方式のものを用いることができる。
【００３６】
次に原料加熱体８２によってＳｉ材料２１がＳｉの融点以上に加熱されることで、Ｓｉ材料２１が融解する。これにより、Ｓｉの溶液である液体Ｓｉ部が生成される。
【００３７】
図４の下部を参照して、液体Ｓｉ部に坩堝４１が接触することで、図中破線矢印で示すように、坩堝４１から液体Ｓｉ部にＣが溶解する。これによりＳｉ元素およびＣ元素を含有する溶液２２が生成される。好ましくは、溶液２２の温度は２３００℃以下とされる。
【００３８】
なおＳｉ材料２１およびＣ材料の一方に不純物の元素が添加されていてもよく、また坩堝４１内に、Ｓｉ材料およびＣ材料とは別に、不純物の元素を含有する材料が納められてもよい。この不純物としては、たとえば、窒素、リン、またはアルミニウムなどの導電型不純物がある。またこの不純物は、錫またはゲルマニウムであってもよい。また上記の各不純物のいくつかが併用されてもよい。
【００３９】
また上記不純物は、少なくとも１種の遷移金属から選択されてもよい。この遷移金属は、たとえば、Ｔｉ、Ｃｒ、Ｍｎ、Ｆｅ、Ｎｉ、Ｃｏ、Ａｌ、またはＶである。
【００４０】
また坩堝４１内に、Ｓｉ材料２１だけでなく、固体ＣからなるＣ材料が入れられてもよい。この場合、坩堝４１はＣ元素を含まない材料からなってもよい。
【００４１】
図４の上部を参照して、単結晶構造を有するＳｉＣ基板１１（第１の炭化珪素基板）、およびＳｉＣ基板１２（第２の炭化珪素基板）が準備される。ＳｉＣ基板１１は互いに対向する表面Ｆ１（第１の表面）および裏面Ｂ１（第１の裏面）を有し、ＳｉＣ基板１２は互いに対向する表面Ｆ２（第２の表面）および裏面Ｂ２（第２の裏面）を有する。具体的には、たとえば、六方晶系における（０００１）面で成長したＳｉＣインゴットを（０３−３８）面に沿って切断することによって、ＳｉＣ基板１１および１２が準備される。好ましくは、裏面Ｂ１およびＢ２は研磨された面であり、より好ましくはそのラフネスがＲａとして１００μｍ以下である。
【００４２】
次に処理室内において基板加熱体８１上に、裏面Ｂ１およびＢ２の各々が一の方向（図４における下方向）に露出するようにＳｉＣ基板１１および１２が配置される。すなわちＳｉＣ基板１１および１２が、平面視において並ぶように配置される。
【００４３】
なお基板加熱体８１としては、対象物を加熱することができるものであれば用いることができ、たとえば、グラファイトヒータを用いるような抵抗加熱方式のもの、または誘導加熱方式のものを用いることができる。
【００４４】
好ましくは、上記の配置は、裏面Ｂ１およびＢ２の各々が同一平面上に位置するか、または表面Ｆ１およびＦ２の各々が同一平面上に位置するように行なわれる。
【００４５】
また好ましくはＳｉＣ基板１１および１２の間の最短間隔（図４における横方向の最短間隔）は５ｍｍ以下とされる。具体的には、たとえば、同一の矩形形状を有する基板が５ｍｍ以下の間隔を空けてマトリクス状に配置されればよい。
【００４６】
次に基板加熱体８１によってＳｉＣ基板１１および１２が所定の基板温度まで加熱される。好ましくは、基板温度は１８００°以上２２００℃以下とされ、成長層３０が成長する間、この範囲内に基板温度が保持される。
【００４７】
次に、図中実線矢印で示すように、裏面Ｂ１およびＢ２の各々が下降される。
図５を参照して、上記下降により裏面Ｂ１およびＢ２の各々が溶液２２に接触させられる。この接触部において、裏面Ｂ１およびＢ２によって、溶液２２は、溶液の液相線よりも低い温度に冷却される。
【００４８】
図６を参照して、裏面Ｂ１およびＢ２の各々の上で、溶液２２を原料として成長層３０が成長する。これにより裏面Ｂ１およびＢ２を互いにつなぐ成長層３０が形成される。所望の膜厚の成長層３０が得られた時点で、図中矢印で示すようにＳｉＣ基板１１および１２が引き上げられる。
【００４９】
好ましくは、成長層３０は単結晶構造を有する。より好ましくは、裏面Ｂ１の結晶面に対して裏面Ｂ１上の成長層３０の結晶面の傾きは１０°以内であり、また裏面Ｂ２の結晶面に対して裏面Ｂ２上の成長層３０の結晶面の傾きは１０°以内である。これらの角度関係は、裏面Ｂ１およびＢ２の各々に対して成長層３０がエピタキシャル成長することによって容易に実現される。
【００５０】
ただし成長層は、単結晶構造を有するものに限定されるわけではなく、多結晶構造またはアモルファス構造を有してもよい。
【００５１】
なおＳｉＣ基板１１、１２の結晶構造は六方晶系であることが好ましく、４Ｈ−ＳｉＣまたは６Ｈ−ＳｉＣであることがより好ましい。また、ＳｉＣ基板１１、１２と成長層３０とは、同一の結晶構造を有するＳｉＣ単結晶からなっていることが好ましい。
【００５２】
また好ましくは、ＳｉＣ基板１１および１２の各々の濃度と、成長層３０の不純物濃度とは互いに異なる。より好ましくは、ＳｉＣ基板１１および１２の各々の不純物濃度よりも、成長層３０の不純物濃度の方が高い。なおＳｉＣ基板１１、１２の不純物濃度は、たとえば５×１０16ｃｍ-3以上５×１０19ｃｍ-3以下である。また成長層３０の不純物濃度は、たとえば５×１０16ｃｍ-3以上５×１０21ｃｍ-3以下である。また上記の不純物としては、たとえば窒素、リン、またはアルミニウムを用いることができる。
【００５３】
また好ましくは、ＳｉＣ基板１１の{０００１}面に対する表面Ｆ１のオフ角は５０°以上６５°以下であり、かつＳｉＣ基板の{０００１}面に対する表面Ｆ２のオフ角は５０°以上６５°以下である。
【００５４】
より好ましくは、表面Ｆ１のオフ方位とＳｉＣ基板１１の＜１−１００＞方向とのなす角は５°以下であり、かつ表面Ｆ２のオフ方位と基板１２の＜１−１００＞方向とのなす角は５°以下である。
【００５５】
さらに好ましくは、ＳｉＣ基板１１の＜１−１００＞方向における{０３−３８}面に対する表面Ｆ１のオフ角は−３°以上５°以下であり、ＳｉＣ基板１２の＜１−１００＞方向における{０３−３８}面に対する表面Ｆ２のオフ角は−３°以上５°以下である。
【００５６】
なお上記において、「＜１−１００＞方向における{０３−３８}面に対する表面Ｆ１のオフ角」とは、＜１−１００＞方向および＜０００１＞方向の張る射影面への表面Ｆ１の法線の正射影と、{０３−３８}面の法線とのなす角度であり、その符号は、上記正射影が＜１−１００＞方向に対して平行に近づく場合が正であり、上記正射影が＜０００１＞方向に対して平行に近づく場合が負である。また「＜１−１００＞方向における{０３−３８}面に対する表面Ｆ２のオフ角」についても同様である。
【００５７】
また好ましくは、表面Ｆ１のオフ方位と基板１１の＜１１−２０＞方向とのなす角は５°以下であり、かつ表面Ｆ２のオフ方位と基板１２の＜１１−２０＞方向とのなす角は５°以下である。
【００５８】
本実施の形態によれば、図２に示すように、ＳｉＣ基板１１および１２が成長層３０を介して１つの半導体基板８０として一体化される。半導体基板８０は、トランジスタなどの半導体装置が形成される基板面として、ＳｉＣ基板のそれぞれが有する表面Ｆ１およびＦ２の両方を含む。すなわち半導体基板８０は、ＳｉＣ基板１１および１２のいずれかが単体で用いられる場合に比して、より大きな基板面を有する。よって半導体基板８０により、ＳｉＣを用いた半導体装置を効率よく製造することができる。
【００５９】
また裏面Ｂ１およびＢ２の各々の上に形成される成長層３０がＳｉＣ基板１１および１２と同様にＳｉＣからなるので、ＳｉＣ基板と成長層３０との間で諸物性が近くなる。よってこの諸物性の相違に起因した半導体基板８０の反りや割れを抑制できる。
【００６０】
また好ましくは、溶液２２（図６）はＳｉ元素およびＣ元素を含有する。これにより、溶液２２から、ＳｉＣからなる成長層３０を成長させることができる。
【００６１】
また好ましくは、Ｓｉ材料２１が融解することで生成された液体Ｓｉ部に、グラファイトからなる坩堝４１からＣを溶解させることで、溶液２２が生成される。これにより、得ることが困難な炭化珪素またはＣの液相ではなく、より容易に得られるＳｉの液相を利用して、溶液２２を生成することができる。
【００６２】
また好ましくは、溶液２２の温度は、Ｓｉの融点以上、かつ２３００℃以下である。これによりＳｉＣ基板１１および１２の結晶性へのダメージを抑制することができる。
【００６３】
また好ましくは、成長層３０を成長させる工程は、ＳｉＣ基板１１および１２を１８００℃以上２２００℃以下に保持しながら行なわれる。これにより成長層３０の結晶性を高くすることができる。
【００６４】
また好ましくは、溶液２２は、窒素、リン、およびアルミニウムの少なくともいずれかを含む。これにより導電型不純物が添加された成長層３０を得ることができる。
【００６５】
また好ましくは、溶液２２は、少なくとも１種の遷移金属を含む。これにより成長層３０の成長速度を高めることができる。
【００６６】
好ましくは、成長層３０は単結晶構造を有する。これにより、成長層３０の諸物性を、同じく単結晶構造を有するＳｉＣ基板１１および１２の各々の諸物性に近づけることができる。
【００６７】
また好ましくは、裏面Ｂ１の結晶面に対して裏面Ｂ１上の成長層３０の結晶面の傾きは１０°以内である。また裏面Ｂ２の結晶面に対して裏面Ｂ２上の成長層３０の結晶面の傾きは１０°以内である。これにより成長層３０の異方性を、ＳｉＣ基板１１および１２の各々の異方性に近づけることができる。
【００６８】
また好ましくは、ＳｉＣ基板１１および１２の各々の不純物濃度と、成長層３０の不純物濃度とは互いに異なる。これにより不純物濃度の異なる２層構造を有する半導体基板８０（図２）を得ることができる。
【００６９】
また好ましくは、ＳｉＣ基板１１および１２の各々の不純物濃度よりも成長層３０の不純物濃度の方が高い。よってＳｉＣ基板１１および１２の各々の抵抗率に比して、成長層３０の抵抗率を小さくすることができる。これにより、成長層３０の厚さ方向に電流を流す半導体装置、すなわち縦型の半導体装置の製造に好適な半導体基板８０を得ることができる。
【００７０】
また好ましくは、ＳｉＣ基板１１および１２を配置する工程は、ＳｉＣ基板１１および１２の間の最短間隔が５ｍｍ以下となるように行なわれる。これにより成長層３０を、ＳｉＣ基板１１の裏面Ｂ１と、ＳｉＣ基板１２の裏面Ｂ２とをより確実につなぐように形成することができる。
【００７１】
また好ましくは、ＳｉＣ基板１１の{０００１}面に対する表面Ｆ１のオフ角は５０°以上６５°以下であり、かつＳｉＣ基板１２の{０００１}面に対する表面Ｆ２のオフ角は５０°以上６５°以下である。これにより、表面Ｆ１およびＦ２が｛０００１｝面である場合に比して、表面Ｆ１およびＦ２におけるチャネル移動度を高めることができる。
【００７２】
また好ましくは、表面Ｆ１のオフ方位とＳｉＣ基板１１の＜１−１００＞方向とのなす角は５°以下であり、かつ表面Ｆ２のオフ方位とＳｉＣ基板１２の＜１−１００＞方向とのなす角は５°以下である。これにより表面Ｆ１およびＦ２におけるチャネル移動度をより高めることができる。
【００７３】
また好ましくは、ＳｉＣ基板１１の＜１−１００＞方向における{０３−３８}面に対する表面Ｆ１のオフ角は−３°以上５°以下であり、ＳｉＣ基板１２の＜１−１００＞方向における{０３−３８}面に対する表面Ｆ２のオフ角は−３°以上５°以下である。これにより表面Ｆ１およびＦ２におけるチャネル移動度をさらに高めることができる。
【００７４】
また好ましくは、表面Ｆ１のオフ方位とＳｉＣ基板１１の＜１１−２０＞方向とのなす角は５°以下であり、かつ表面Ｆ２のオフ方位とＳｉＣ基板１２の＜１１−２０＞方向とのなす角は５°以下である。これにより、表面Ｆ１およびＦ２が｛０００１｝面である場合に比して、表面Ｆ１およびＦ２におけるチャネル移動度を高めることができる。
【００７５】
なお成長層３０の結晶性は、一般に、ＳｉＣ基板１１および１２に比して低くなる。たとえば、Ｒａとして１ｎｍ以上のラフネスを有する裏面Ｂ１およびＢ２上に成長した成長層３０についてＸＲＤ(X-ray Diffraction)のロッキングカーブの半値幅を測定したところ、ＳｉＣ基板１１および１２についての半値幅に比して、０．０５°以上大きかった。また成長層３０の欠陥密度は、ＳｉＣ基板１１および１２の欠陥密度に比して、２割以上高かった。
【００７６】
よって半導体基板８０（図２）は、ＳｉＣ基板１１および１２が配置された側、すなわち相対的に高い結晶性を有する側と、成長層３０が配置された側、すなわち相対的に低い結晶性を有する側とを有する。半導体基板８０を用いて半導体装置を製造する場合、上記のうちＳｉＣ基板１１および１２の側にチャネル構造などの高い結晶性が要求される構造を形成することとすれば、成長層３０の結晶性がある程度低くても大きな問題とはならない。
【００７７】
次に上記の半導体基板８０の製造に適した製造条件を検討した結果について、以下に説明する。
【００７８】
第１に、溶液２２の温度の検討を行なった。その結果、溶液２２の温度が２５００℃の場合はＳｉＣ基板１１および１２の結晶性にダメージが発生しやすかったが、２３００℃、２０００℃、１８００℃、または１５００℃の場合はダメージの発生を抑制することができた。この結果から、ＳｉＣ基板１１および１２の結晶性にダメージが発生することを抑制するためには、溶液２２の温度は２３００℃以下が好ましいことがわかった。
【００７９】
第２に、ＳｉＣ基板１１および１２の基板温度の検討を行なった。その結果、基板温度が１４００℃または２５００℃の場合の成長層３０の結晶性に比して、１５００℃、２０００℃、または２２００℃の場合の成長層３０の結晶性の方が高かった。この結果から、成長層３０の結晶性を高くするためには、基板温度は１５００℃以上２２００℃以下が好ましいことがわかった。
【００８０】
第３に、ＳｉＣ基板１１および１２の裏面Ｂ１およびＢ２のラフネスの検討を行なった。その結果、ラフネスのＲａがＲａ＝５００μｍの場合は成長層３０の表面に大きな段差が生じたが、Ｒａ＝１００μｍ、１μｍ、または０．１ｎｍの場合はこの段差を十分に小さくすることができた。この結果から、成長層３０の表面の段差を十分に小さくするためには、裏面Ｂ１およびＢ２のラフネスは１００μｍ以下が好ましいことがわかった。
【００８１】
なお成長層３０（図６）が有する不純物としては、５×１０15cm-3、８×１０18cm-3または５×１０21cm-3の濃度で、窒素、リン、またはアルミニウムを用いることができた。
【００８２】
（実施の形態２）
図７を参照して、本実施の形態の半導体装置１００は、縦型ＤｉＭＯＳＦＥＴ(Double Implanted Metal Oxide Semiconductor Field Effect Transistor)であって、基板８０、バッファ層１２１、耐圧保持層１２２、ｐ領域１２３、ｎ+領域１２４、ｐ+領域１２５、酸化膜１２６、ソース電極１１１、上部ソース電極１２７、ゲート電極１１０、およびドレイン電極１１２を有する。
【００８３】
基板８０は、本実施の形態においてはｎ型の導電型を有し、また実施の形態１で説明したように、成長層３０およびＳｉＣ基板１１を有する。ドレイン電極１１２は、ＳｉＣ基板１１との間に成長層３０を挟むように、成長層３０上に設けられている。バッファ層１２１は、成長層３０との間にＳｉＣ基板１１を挟むように、ＳｉＣ基板１１上に設けられている。
【００８４】
バッファ層１２１は、導電型がｎ型であり、その厚さはたとえば０．５μｍである。またバッファ層１２１におけるｎ型の導電性不純物の濃度は、たとえば５×１０17ｃｍ-3である。
【００８５】
耐圧保持層１２２は、バッファ層１２１上に形成されており、また導電型がｎ型の炭化ケイ素からなる。たとえば、耐圧保持層１２２の厚さは１０μｍであり、そのｎ型の導電性不純物の濃度は５×１０15ｃｍ-3である。
【００８６】
この耐圧保持層１２２の表面には、導電型がｐ型である複数のｐ領域１２３が互いに間隔を隔てて形成されている。ｐ領域１２３の内部において、ｐ領域１２３の表面層にｎ+領域１２４が形成されている。また、このｎ+領域１２４に隣接する位置には、ｐ+領域１２５が形成されている。一方のｐ領域１２３におけるｎ+領域１２４上から、ｐ領域１２３、２つのｐ領域１２３の間において露出する耐圧保持層１２２、他方のｐ領域１２３および当該他方のｐ領域１２３におけるｎ+領域１２４上にまで延在するように、酸化膜１２６が形成されている。酸化膜１２６上にはゲート電極１１０が形成されている。また、ｎ+領域１２４およびｐ+領域１２５上にはソース電極１１１が形成されている。このソース電極１１１上には上部ソース電極１２７が形成されている。
【００８７】
酸化膜１２６と、半導体層としてのｎ+領域１２４、ｐ+領域１２５、ｐ領域１２３および耐圧保持層１２２との界面から１０ｎｍ以内の領域における窒素原子濃度の最大値は１×１０21ｃｍ-3以上となっている。これにより、特に酸化膜１２６下のチャネル領域（酸化膜１２６に接する部分であって、ｎ+領域１２４と耐圧保持層１２２との間のｐ領域１２３の部分）の移動度を向上させることができる。
【００８８】
次に半導体装置１００の製造方法について説明する。なお図９〜図１２においてはＳｉＣ基板１１〜１９（図１）のうちＳｉＣ基板１１の近傍における工程のみを示すが、ＳｉＣ基板１２〜ＳｉＣ基板１９の各々の近傍においても、同様の工程が行なわれる。
【００８９】
まず基板準備工程（ステップＳ１１０：図８）にて、半導体基板８０（図１および図２）が準備される。半導体基板８０の導電型はｎ型とされる。
【００９０】
図９を参照して、エピタキシャル層形成工程（ステップＳ１２０：図８）により、バッファ層１２１および耐圧保持層１２２が、以下のように形成される。
【００９１】
まず基板８０の表面上にバッファ層１２１が形成される。バッファ層１２１は、導電型がｎ型の炭化ケイ素からなり、たとえば厚さ０．５μｍのエピタキシャル層である。またバッファ層１２１における導電型不純物の濃度は、たとえば５×１０17ｃｍ-3とされる。
【００９２】
次にバッファ層１２１上に耐圧保持層１２２が形成される。具体的には、導電型がｎ型の炭化ケイ素からなる層が、エピタキシャル成長法によって形成される。耐圧保持層１２２の厚さは、たとえば１０μｍとされる。また耐圧保持層１２２におけるｎ型の導電性不純物の濃度は、たとえば５×１０15ｃｍ-3である。
【００９３】
図１０を参照して、注入工程（ステップＳ１３０：図８）により、ｐ領域１２３と、ｎ+領域１２４と、ｐ+領域１２５とが、以下のように形成される。
【００９４】
まず導電型がｐ型の不純物が耐圧保持層１２２の一部に選択的に注入されることで、ｐ領域１２３が形成される。次に、ｎ型の導電性不純物を所定の領域に選択的に注入することによってｎ+領域１２４が形成され、また導電型がｐ型の導電性不純物を所定の領域に選択的に注入することによってｐ+領域１２５が形成される。なお不純物の選択的な注入は、たとえば酸化膜からなるマスクを用いて行われる。
【００９５】
このような注入工程の後、活性化アニール処理が行われる。たとえば、アルゴン雰囲気中、加熱温度１７００℃で３０分間のアニールが行われる。
【００９６】
図１１を参照して、ゲート絶縁膜形成工程（ステップＳ１４０：図８）が行われる。具体的には、耐圧保持層１２２と、ｐ領域１２３と、ｎ+領域１２４と、ｐ+領域１２５との上を覆うように、酸化膜１２６が形成される。この形成はドライ酸化（熱酸化）により行われてもよい。ドライ酸化の条件は、たとえば、加熱温度が１２００℃であり、また加熱時間が３０分である。
【００９７】
その後、窒素アニール工程（ステップＳ１５０）が行われる。具体的には、一酸化窒素（ＮＯ）雰囲気中でのアニール処理が行われる。この処理の条件は、たとえば加熱温度が１１００℃であり、加熱時間が１２０分である。この結果、耐圧保持層１２２、ｐ領域１２３、ｎ+領域１２４、およびｐ+領域１２５の各々と、酸化膜１２６との界面近傍に、窒素原子が導入される。
【００９８】
なおこの一酸化窒素を用いたアニール工程の後、さらに不活性ガスであるアルゴン（Ａｒ）ガスを用いたアニール処理が行われてもよい。この処理の条件は、たとえば、加熱温度が１１００℃であり、加熱時間が６０分である。
【００９９】
図１２を参照して、電極形成工程（ステップＳ１６０：図８）により、ソース電極１１１およびドレイン電極１１２が、以下のように形成される。
【０１００】
まず酸化膜１２６上に、フォトリソグラフィ法を用いて、パターンを有するレジスト膜が形成される。このレジスト膜をマスクとして用いて、酸化膜１２６のうちｎ+領域１２４およびｐ+領域１２５上に位置する部分がエッチングにより除去される。これにより酸化膜１２６に開口部が形成される。次に、この開口部においてｎ+領域１２４およびｐ+領域１２５の各々と接触するように導電体膜が形成される。次にレジスト膜を除去することにより、上記導体膜のうちレジスト膜上に位置していた部分の除去（リフトオフ）が行われる。この導体膜は、金属膜であってもよく、たとえばニッケル（Ｎｉ）からなる。このリフトオフの結果、ソース電極１１１が形成される。
【０１０１】
なお、ここでアロイ化のための熱処理が行なわれることが好ましい。たとえば、不活性ガスであるアルゴン（Ａｒ）ガスの雰囲気中、加熱温度９５０℃で２分の熱処理が行なわれる。
【０１０２】
再び図７を参照して、ソース電極１１１上に上部ソース電極１２７が形成される。また、基板８０の裏面上にドレイン電極１１２が形成される。また酸化膜１２６上にゲート電極１１０が形成される。以上により、半導体装置１００が得られる。
【０１０３】
なお本実施の形態における導電型が入れ替えられた構成、すなわちｐ型とｎ型とが入れ替えられた構成を用いることもできる。
【０１０４】
また縦型ＤｉＭＯＳＦＥＴを例示したが、本発明の半導体基板を用いて他の半導体装置が製造されてもよく、たとえばＲＥＳＵＲＦ−ＪＦＥＴ(Reduced Surface Field-Junction Field Effect Transistor)またはショットキーダイオードが製造されてもよい。
【０１０５】
（付記１）
本発明の半導体基板は、以下の製造方法で作製されたものである。
【０１０６】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。炭化珪素からなり、かつ第１および第２の裏面を互いにつなぐ成長層が溶液成長法によって形成される。
【０１０７】
（付記２）
本発明の半導体装置は、以下の製造方法で作製された半導体基板を用いて作製されたものである。
【０１０８】
互いに対向する第１の表面および第１の裏面を有し、かつ単結晶構造を有する第１の炭化珪素基板と、互いに対向する第２の表面および第２の裏面を有し、かつ単結晶構造を有する第２の炭化珪素基板とが準備される。第１および第２の裏面の各々が一の方向に露出するように第１および第２の炭化珪素基板が配置される。炭化珪素からなり、かつ第１および第２の裏面を互いにつなぐ成長層が溶液成長法によって形成される。
【０１０９】
今回開示された実施の形態および実施例はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【０１１０】
本発明の半導体基板の製造方法は、単結晶構造を有する炭化珪素からなる部分を含む半導体基板の製造方法に、特に有利に適用され得る。
【符号の説明】
【０１１１】
１１  ＳｉＣ基板(第１の炭化珪素基板）、１２  ＳｉＣ基板（第２の炭化珪素基板）、１３〜１９  ＳｉＣ基板、２１  Ｓｉ材料（固体Ｓｉ部）、３０  成長層、４１  坩堝（固体Ｃ部）、８０  半導体基板、８１  基板加熱体、８２  原料加熱体、１００  半導体装置。
【図１】
2011088809.tif 000003
【図２】
2011088809.tif 000004
【図３】
2011088809.tif 000005
【図４】
2011088809.tif 000006
【図５】
2011088809.tif 000007
【図６】
2011088809.tif 000008
【図７】
2011088809.tif 000009
【図８】
2011088809.tif 000010
【図９】
2011088809.tif 000011
【図１０】
2011088809.tif 000012
【図１１】
2011088809.tif 000013
【図１２】
2011088809.tif 000014